(57)【要約】      （修正有） 【課題】従来のポリアニリンに比べて、１００倍以上向上された電気伝導度を有し、伝導性フィルム、線維、高分子ブレンド(blend)、電子波遮断及び薄膜の透明電極等に利用されるポリアニリン及び前記ポリアニリンを製造する方法を提供する。【解決手段】下記一般式の繰り返し単位を有するポリアニリンであって、13Ｃ  ＣＰＭＡＳ  ＮＭＲ スペクトルの結果、１４０ｐｐｍの周辺で、特徴的なピークを有して、約１２３ｐｐｍ及び約１５８ｐｐｍで、少なくとも１つの単一ピークを有するポリアニリン。2005272840.tif 000017【選択図】    図２
2005272840.tif 000002
【特許請求の範囲】
【請求項１】
下記の一般式により表示される反復構造を有するポリアニリンにおいて、
13Ｃ  ＣＰＭＡＳ  ＮＭＲスペクトルで、化学シフト(chemical  shifts)約１２３ｐｐｍ及び約１５８ｐｐｍで、少なくとも１つの単一ピーク(single  peak)を有したり、または、13Ｃ  ＣＰＭＡＳ  ＮＭＲスペクトルの結果、化学シフト１４０ｐｐｍの周辺で識別できるピークを有するポリアニリン。
【化１】
2005272840.tif 000012
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【請求項２】
13Ｃ  ＣＰＭＡＳ  ＮＭＲスペクトルで、化学シフト約１３８ｐｐｍ及び約１４３ｐｐｍでピークを形成することを特徴とする請求項１に記載のポリアニリン。
【請求項３】
13Ｃ  ＣＰＭＡＳ  ＮＭＲスペクトルで、化学シフト約１３８ｐｐｍでのピークの強度(I138)が化学シフト約１４３ｐｐｍでのピークの強度(I143)より大きいことを特徴とする請求項１または、請求項２のいずれかに記載のポリアニリン。
【請求項４】
13Ｃ  ＣＰＭＡＳ  ＮＭＲスペクトルで、I138/I143は、１.２以上であることを特徴とする請求項１または、請求項２のいずれかに記載のポリアニリン。
【請求項５】
ＰＡＳスペクトルで、波長約１４９６ｃm-1でのピークの強度(I1496)/波長約１５０８ｃm-1でのピークの強度(I1508)が１以下であることを特徴とする請求項１または、請求項２のいずれかに記載のポリアニリン。
【請求項６】
ＰＡＳスペクトルで、波長約７６０ｃm-1ないし約８７５ｃm-1でのピークの強度(I833)/波長約１４７５ｃm-1ないし約１５３５ｃm-1でのピークの強度(I1508)が３.５以上であることを特徴とする請求項１または、請求項２のいずれかに記載のポリアニリン。
【請求項７】
Ｒａｍａｎ分光スペクトルで、波長約１３４６ｃm-1ないし約１３９８ｃm-1でのピークの強度(I1346-1398)/波長約１１２５ｃｍ-1ないし約１２０５ｃｍ-1でのピークの強度(I1128-1205)が０.６以上であることを特徴とする請求項１または、請求項２のいずれかに記載のポリアニリン。
【請求項８】
下記の一般式により表示される反復構造を有するポリアニリンにおいて、
ＰＡＳスペクトルで、波長約１４９６ｃｍ-1でのピークの強度(Ｉ1496)/波長約１５０８ｃｍ-1でのピークの強度(Ｉ1508)が１以下であることを特徴とするポリアニリン。
【化２】
2005272840.tif 000013
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【請求項９】
ＰＡＳスペクトルで、波長約７６０ｃｍ-1ないし約８７５ｃｍ-1でのピークの強度(Ｉ833)/波長約１４７５ｃｍ-1ないし約１５３５ｃｍ-1でのピークの強度(Ｉ1508)が３.５以上であることを特徴とする請求項８に記載のポリアニリン。
【請求項１０】
Ｒａｍａｎ分光スペクトルで、波長約１３４６ｃm-1ないし約１３９８ｃm-1でのピークの強度(I1346-1398)/波長約１１２５ｃｍ-1ないし約１２０５ｃｍ-1でのピークの強度(I1128-1205)が０.６以上であることを特徴とする請求項８または、請求項９のいずれかに記載のポリアニリン。
【請求項１１】
下記の一般式により表示される反復構造を有するポリアニリンにおいて、
Ｒａｍａｎ分光スペクトルで、波長約１３４６ｃm-1ないし約１３９８ｃm-1でのピークの強度(I1346-1398)/波長約１１２５ｃｍ-1ないし約１２０５ｃｍ-1でのピークの強度(I1128-1205)が０.６以上であることを特徴とするポリアニリン。
【化３】
2005272840.tif 000014
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【請求項１２】
下記の一般式により表示される反復構造を有するポリアニリンにおいて、
ｔ(tert)-ブトキシカルボニル(butoxycarbonyl)(ｔ-ＢＯＣ)に置換される場合、溶液状の13Ｃ  ＮＭＲスペクトルで、化学シフト約１３９.５ｐｐｍないし約１６０ｐｐｍの間で４つの重要なピークを有するポリアニリン。
【化４】
2005272840.tif 000015
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【請求項１３】
溶液状の13Ｃ  ＮＭＲスペクトルで、化学シフト約１１０ｐｐｍ未満と、化学シフト約１３０ｐｐｍないし約１３５ｐｐｍの間には識別可能のピークを有しないことを特徴とする請求項１２に記載のポリアニリン。
【請求項１４】
溶液状の13Ｃ  ＮＭＲスペクトルで、化学シフト約１４９ｐｐｍないし約１５２ｐｐｍの間には識別可能のピークを有しないことを特徴とする請求項１２または、請求項１３のいずれかに記載のポリアニリン。
【請求項１５】
溶液状の13Ｃ  ＮＭＲスペクトルで、ベンゼノイド(benzenoid)リング及びキノイド(quinoid)リングの水素化炭素に連関された化学シフトに相応するピークが１０個以下であることを特徴とする請求項１２または、請求項１３のいずれかに記載のポリアニリン。
【請求項１６】
溶液状の  13Ｃ  ＮＭＲスペクトルで、化学シフト約１２３ｐｐｍないし約１２４ｐｐｍの間のピークの強度(I123)が、化学シフト約１２５ｐｐｍでのピークの強度(I125)の１/５以下であることを特徴とする請求項１２または、請求項１３のいずれかに記載のポリアニリン。
【請求項１７】
溶液状の13Ｃ  ＮＭＲスペクトルで、化学シフト約１３６ｐｐｍ及び約１３８ｐｐｍの間に存在する２つのピーク各々の中心で１ｐｐｍ距離以内に存在するサイドピーク(side  peak)の数が２つ以下であることを特徴とする請求項１２または、請求項１３のいずれかに記載のポリアニリン。
【請求項１８】
(ａ)アニリン単量体及び酸溶液を有機溶媒に混合する段階；
(ｂ)水素酸に溶解された酸化剤を前記酸溶液に混合して前記水素酸でドーピングされたポリアニリンを合成する段階；
(ｃ)前記ポリアニリンを塩基で脱ドーピングする段階を含むポリアニリンの製造方法。
【請求項１９】
前記脱ドーピングされたポリアニリンは、下記一般式により表示される反復構造を有することを特徴とする請求項１８に記載のポリアニリンの製造方法。
【化５】
2005272840.tif 000016
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【請求項２０】
前記ポリアニリンは、13Ｃ  ＣＰＭＡＳ  ＮＭＲスペクトルで、化学シフト(chemical shifts)約１２３ｐｐｍ及び約１５８ｐｐｍで、少なくとも１つの単一ピーク(single peak)を有したり、または、13Ｃ  ＣＰＭＡＳ  ＮＭＲスペクトルの結果、化学シフト１４０ｐｐｍの周辺で識別できるピークを有することを特徴とする請求項１８または、請求項１９のいずれかに記載のポリアニリンの製造方法。
【請求項２１】
前記水素酸は、無機酸であることを特徴とする請求項１８または、請求項１９のいずれかに記載のポリアニリンの製造方法。
【請求項２２】
前記無機酸は、塩酸、硝酸、硫酸、燐酸、ふっ化水素酸(hydrofluoric  acid)、または、よう化水素酸(hydroiodic acid)のうちから選択されることを特徴とする請求項２１に記載のポリアニリンの製造方法。
【請求項２３】
前記有機溶媒は、置換されなかったり、または、ヒドロキシル(hydroxyl)、ハロゲン(halogen)、オキシジェン(oxygen)または、カルボキシル(carboxyl)基に置換された脂肪族炭化水素、芳香族化合物または、脂環族化合物を含むことを特徴とする請求項１８または、請求項１９のいずれかに記載のポリアニリンの製造方法。
【請求項２４】
前記酸化剤は、過硫酸アンモニウム(ammonium  persulfate)、過酸化水素(Hydrogen  peroxide)、二酸化マンガン(manganese  dioxide)、重クロム酸カリウム(potassium  dichromate)、ヨウ素酸カリウム(potassium  iodate)、塩化第二鉄(ferric  chloride)、過マンガン酸カリウム(potassium  permanganate)、臭素酸カリウム(Potassium  bromate)、塩素酸カリウム(Potassium  chlorate)、または、これらの混合物を含むことを特徴とする請求項１８または、請求項１９のいずれかに記載のポリアニリンの製造方法。
【発明の詳細な説明】
【技術分野】
【０００１】
本発明は、ポリアニリンに係り、より詳しくは、電気伝導度の優れた、新しいポリアニリン及びその製造方法に関する。
【背景技術】
【０００２】
伝導性高分子は、高分子の主鎖に存在する二重結合等の共役構造(conjugated  structure)を有する。従って、水素酸のようなドーピング剤でドーピングさせると、前記伝導性高分子は、共役構造により部分的に荷電を有しながら、電子が非偏在化される特異な現象があるので、他の一般的な有機物に比べる時、優れた電気伝導度の特性を有する。伝導性高分子は、金属が有する電気的、磁気的、光学的特性と、通常の有機高分子が有する優れた機械的性質及び加工性を同時に有するために、化学、物理学、材料工学等の学問分野は勿論、素材産業分野でも大変注目している物質である。
【０００３】
最初に開発された伝導性高分子としては、Shirakawa等が開発したポリアセチレンであるが、ポリアセチレンは空気中で、酸化され易い短所がある。ポリアセチレンに続き、ポリアニリン、ポリピロール、ポリチオフェンのような本性伝導性高分子(intrinsically  conducting  polymers)が開発された。
【０００４】
このような伝導性高分子は、伝導度によって１０-13-１０-7Ｓ/ｃmは、帯電防止材料(antistatic  materials)、１０-6-１０-2S/ｃmは、静電気防止材料(static  discharge  materials)、１S/ｃm以上は、電子波遮蔽用材料(ＥＭＩ  shielding  materials)または、バッテリー電極、半導体や太陽電池等に用途が変わり、その伝導度の数値を向上させると、さらに多様な用途開発が可能となる。
【０００５】
本性伝導性高分子(intrinsically  conducting  polymers)の中で、ポリアニリンは、ポリピロール、ポリチオフェン等に比べて、相対的に安く、化学的には大変安定であるだけではなく、水素陽イオンによりドーピングの過程が行われ易いので、関連学界で特に関心を持つ高分子物質である。
【０００６】
一般的に、ポリアニリンは、酸化状態によって、完全還元型のロイコエメラルディン(leuco-emeraldine)、部分酸化型のエメラルディン(emeraldine)、及び完全酸化型のpernigranilineとに分類することができる。
【０００７】
ところが、従来の方法により合成されたポリアニリンは、特に、完全還元型のロイコエメラルディン及び完全酸化型のpernigraniline状態のポリアニリンは、融点が高くて溶融加工（鎔融加工）が不可能であって、メタクレゾールのような沸点の高い溶媒及び汎用有機溶媒でも溶解性が低くて加工工程が行われ難い短所がある。
【０００８】
前記指摘されたような伝導性高分子の問題を改善するために、伝導性高分子の主鎖(backbone)の溶解性を増加させれるように、多様な側鎖(side  chain)を伝導性高分子のベンゼンリングやアミン基に導入することによって、アニリン誘導体または、グラフト重合体(graft  polymer)のような共重合体(copolymer)を合成したり、各種のドーピング剤、いろんな有機物質や高分子または、可塑剤(plasticizer)等を添加して、伝導性高分子の加工性と伝導度を同時に向上させるための研究が試された。ところが、こんな合成物質等は、改質(reforming)される以前状態の高分子物質に比べて、かえって、電気伝導性が大変減少する問題がある。
【０００９】
ポリアニリンは、電気化学的電荷移動反応(electrically  charge  transfer  reaction)による電気化学的方法または、酸化還元反応または、酸/塩基反応を通じたプロトン化(protonation)による化学的方法により合成される。
【００１０】
代表的な化学的合成方法としては、マクダーミド(MacDiarmid)等が報告したものがある（例えば、特許文献１参照）。マクダーミド等は、水溶液上で、過硫酸アンモニウム(ammonium  persulfate)のような酸化剤を利用して、塩酸等に溶かしたアニリン単量体を１-５℃の温度で重合した後、その沈殿物を分離して洗い流した後、ポリアニリンを得た。マクダーミド等が報告した合成方法は、現在まで、幅広く利用されており、一種の標準化されたポリアニリン合成法である。
【００１１】
マクダーミド等が報告した合成法により製造されたエメラルディン塩基(emeraldine  base，ＥＢ)状のポリアニリンは、分子量が低いが(固有粘度０.８-１.２ｄｌ/ｇ)、1-メチル-２-ピロリドン(1-methyl-２-pyrrolidone，ＮＭＰ)により溶解されて、１０-カンフルスルホン酸(１０-camphorsulfonic  acid，ＣＳＡ)によりドーピングされたエメラルディン塩(ＥＳ.ＣＳＡ)は、メタクレゾールに少し溶解されると報告された。この溶液から製造されたフィルムの電気伝導度は、最高約１００Ｓ／ｃｍであるが、塩酸によりドーピングされたエメラルディン塩(ＥＳ.ＨＣｌ)は、約５Ｓ／ｃｍ程度の電気伝導度を示す。マクダーミド方法により合成されたポリアニリン高分子は、低い分子量、幅広い分子量の分布を有したり、主鎖に側鎖反応が伴って、溶媒に対する溶解の特性と電気伝導度が落ちる短所がある。
【００１２】
酸解離定数ｐＫａ値が４.８より小さい水素酸、例えば、フルオロホウ酸(hydrofluroboric  acid)、フルオロリン酸(hydrofluorophosphoric  acid)、過塩素酸(perchloric  acid)等をドープ剤として利用して、高分子リングの微細構造が分子間の水素結合を減少させれるように、キノンジイミン(quinonediimine)ブロックとフェニレンジアミン(phenylenediamine)ブロックとに区分されるブロック性ポリアニリンを製造して、ポリアニリンの加工性が向上できると報告されている（例えば、特許文献２，３参照）。ところが、Ａｂｅ等によって開示された方法により製造されたポリアニリンリングの酸化の程度が、従来のポリアニリンに比べて、規則的でないために、高い伝導度を期待し辛い。
【００１３】
ベンゼンリングに１つ以上の置換基を有するアニリン単量体をｐＨ７で重合して、メタタイプのポリアニリンを合成する方法が報告されている（例えば、特許文献４参照）。アキタ(Akita)等による方法により合成されたポリアニリンは、メタの位置に連結されている柔軟な分子構造と低い分子量を有して、プロトン伝導度(proton  conductivity)を上昇させて、燃料電池(fuel  cell)の電解質(electrolyte)として使用される。ところが、アキタ等が開示したメタタイプのポリアニリンは、分子その自体の直線性が欠如して電子移動をし辛くするので、電気伝導度の向上とは関係ない。
【００１４】
ビードル(Beadle)等(Synth．Met．95，29-45，1998)の研究によると前述されたマクダーミド等が提示した一種の標準化された合成法により製造されたポリアニリンにおいて、分子量が増加すればするほど、電気伝導度は増加して、分子量を高めるためには、反応温度を低くしなければならない。反応温度を低くするためには、均一系(homogeneous)水溶液で重合が行われる場合には、通常的に、ＬｉＣｌ、ＣａＦ2  等のような金属塩を添加して凍結を防ぐ。ところで、このような金属塩を混合すると、反応完結時間が４８時間以上延びて、反応コントロールがし辛くなるだけではなく、反応温度を低くすると、分子量と共に分子量分布も同時に増加する。(分散度２.５以上)
【００１５】
また、側鎖の生成を抑えるために、反応の間に酸化剤としてＦｅＣｌ2を添加したり、重合反応の間に合成反応が中断されたオリゴメール等の副産物を除去するために、有機溶媒で抽出する過程が行われる。また、乳化重合(emulsion  Polymerization)や界面重合(interfacial  polymerzation)においても、ポリアニリン主鎖に含まれるベンゼンリングのパラの位置だけではなく、オルソの位置にも添加反応が起きる確率が高いために、側鎖が必然的に多く生成され、伝導度と溶解度低下の原因となる。
【００１６】
ティッセン(Thyssen)等(Synth．Met．29，E357-E362，1989)の研究によるとアニリン単量体を電気化学的方法により重合する場合、高分子リングに、側鎖を誘導するオルソカップリング(ortho coupling)が起きる確率が約１０％程度である。このようにパラの位置ではないオルソ等の位置で合成が起きると、同一な分子量の高分子だとしても、パラの位置に連結された高分子に比べて、高分子リングの水力学的大きさが減少して固有粘度は減少される。すなわち、固有粘度が１.２ｄｌ/ｇ以下に低く示されても、オルソ等の位置で合成が行われ、側鎖が多く生成されると、実質分子量は大きくなるので、電気伝導度とは関連なしに加工性だけ劣弱になる。
【００１７】
前述した先行特許（特許文献）以外にも、伝導性高分子と関連した多数の研究が行われて、単行本や百科辞典の形で詳しく説明されている（例えば、特許文献５参照）。
【００１８】
ところが、現在までに公開されたポリアニリンの電気伝導度は、最大約１００S/ｃmであって、ビードル等(Synth.  Met．95，29-45，1998)の研究によると、零下４３℃で、１６時間以上反応させて得たポリアニリンの電気伝導度は、最高３２０S/ｃmである。しかし、前述したように、低温でポリアニリンを合成する場合には、反応コントロールがし辛く、分子量の分布が増加する問題がある。
【００１９】
伝導性高分子は、その自体は完全直線型を形成し辛いので、結晶型のような秩序が完璧に形成できないので、実際の伝導度が理論的に予測した、約１０５-６S/ｃm(Kohlman  et  al．，Phys．Rev．Lett．78(20)，3915，1997)よりもはるかに及ばない。このような電気伝導度の低い高分子としては、プラスチック透明電極や電子気波遮蔽用としては不適合であるために、電気伝導度の優れた伝導性高分子としてのポリアニリンを製造する必要は今も変わらず残っている。
【特許文献１】A.G.MacDiarmid，J.C.Chiang，A.F.Richter，N.L.D.Somarisi，inL.Alcacer(ed)，Conducting Polymers，Special Applications，Reidel，Dordrecht，1987，p.105
【特許文献２】米国特許第５,２６４,５５２号明細書
【特許文献３】米国特許第５,７２８,３２１号明細書
【特許文献４】米国特許第６,３０３,０５３号明細書
【特許文献５】Organic  Conductive  molecules  and  Polymers  Vo1．I-IV，Ed．By．H．S．Nalwa，JohnWiley  &  Sons，New  York．1997；Handbook  of  Conducting  Polymers  Vo1I，II，Ed．By  Skotheim  et  al，Marcel  Dekker，New  York，1998；ConductivePolymers，P．Chandrasekhar，Kluwer Acade．Pub．Boston，1999
【発明の開示】
【発明が解決しようとする課題】
【００２０】
本発明は、前述した問題を解決するために提案されたものであって、本発明の目的は、従来の方法により合成されたポリアニリンに比べて、最高１００倍以上電気伝導度が向上されたポリアニリンを提供する。
【００２１】
本発明の他の目的は、低廉な工程だけを必要として、容易に制御でき、電気伝導度が大変改善されたポリアニリンを合成する方法を提供する。
【００２２】
本発明のまた他の利点と特徴は、添付する図面等を通じてより明らかになる。
【課題を解決するための手段】
【００２３】
前述した目的のために、本発明の一観点では、下記の一般式により表示される反復構造を有するポリアニリンにおいて、13Ｃ  ＣＰＭＡＳ  ＮＭＲ  スペクトルで化学シフト(chemical  shifts)約１２３ｐｐｍ及び約１５８ｐｐｍで、少なくとも１つの単一ピーク(single  peak)を有したり、または、13Ｃ  ＣＰＭＡＳ  ＮＭＲ  スペクトルの結果、化学シフト１４０ｐｐｍの周辺で識別できるピークを有するポリアニリンを提供する。
【化６】
2005272840.tif 000003
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【００２４】
本発明による前記ポリアニリンは、13Ｃ  ＣＰＭＡＳ  ＮＭＲ  スペクトルで化学シフト約１３８ｐｐｍ及び約１４３ｐｐｍでピークを形成することを特徴とする。特に、前記ポリアニリンは、13Ｃ  ＣＰＭＡＳ  ＮＭＲ  スペクトルで、化学シフト約１３８ｐｐｍでのピークの強度(I138)が化学シフト約１４３ｐｐｍでのピークの強度(I143)より大きくて、望ましくは、I138/I143  は、１.２以上であることを特徴とする。
【００２５】
本発明の他の観点によると、下記の一般式により表示される反復構造を有するポリアニリンにおいて、ＰＡＳスペクトルで波長約１４９６ｃm-1でのピークの強度(I1496)/波長約１５０８ｃm-1でのピークの強度(I1508)が１以下であることを特徴とするポリアニリンを提供する。
【化７】
2005272840.tif 000004
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【００２６】
本発明の他の観点による前記ポリアニリンは、ＰＡＳスペクトルで波長約７６０ｃm-1ないし約８７５ｃm-1でのピークの強度(I833)/波長約１４７５ｃm-1ないし約１５３５ｃm-1でのピークの強度(I1508)が３.５以上であることを特徴とする。
【００２７】
また、本発明の他の観点によると、下記の一般式により表示される反復構造を有するポリアニリンにおいて、Ｒａｍａｎ分光スペクトルで、波長約１３４６ｃm-1ないし約１３９８ｃm-1でのピークの強度(I1346-1398)/波長約１１２５ｃｍ-1ないし約１２０５ｃｍ-1でのピークの強度(I1128-1205)が０.６以上であることを特徴とするポリアニリンを提供する。
【化８】
2005272840.tif 000005
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【００２８】
一方、本発明のまた他の観点によると、下記の一般式により表示される反復構造を有するポリアニリンにおいて、ｔ(tert)-ブトキシカルボニル(butoxycarbonyl)(ｔ-ＢＯＣ)に置換される場合、溶液状の  13Ｃ  ＮＭＲスペクトルで化学シフト約１３９.５ｐｐｍないし約１６０ｐｐｍの間で４つの重要なピークを有するポリアニリンを提供する。
【化９】
2005272840.tif 000006
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【００２９】
本発明によってｔ-ＢＯＣに置換されたポリアニリンは、溶液状の  13Ｃ  ＮＭＲスペクトルで、化学シフト約１１０ｐｐｍ未満と、化学シフト約１３０ｐｐｍないし約１３５ｐｐｍの間には識別可能のピークを有しない。また、前記ポリアニリンは、溶液状の13Ｃ  ＮＭＲスペクトルで、化学シフト約１４９ｐｐｍないし約１５２ｐｐｍの間には識別可能のピークを有しない。
【００３０】
特に、本発明の置換されたポリアニリンは、溶液状の13Ｃ  ＮＭＲスペクトルで、ベンゼノイド(benzenoid)リング及びキノイド(quinoid)リングの水素化炭素に連関された化学シフトに相応するピークが１０個以下であることを特徴とする。望ましくは、前記ポリアニリンは、溶液状の  13Ｃ  ＮＭＲスペクトルで化学シフト約１２３ｐｐｍないし約１２４ｐｐｍの間のピークの強度(I123)が、化学シフト約１２５ｐｐｍでのピークの強度(I125)の１/５以下であることを特徴とする。
【００３１】
さらに、前記ポリアニリンは、溶液状の  13Ｃ  ＮＭＲスペクトルで化学シフト約１３６ｐｐｍ及び約１３８ｐｐｍの間に存在する２つのピーク各々の中心で１ｐｐｍ距離以内に存在するサイドピーク(side peak)の数が２つ以下である。
【００３２】
一方、本発明の他の観点によると、(ａ)アニリン単量体及び酸溶液を有機溶媒に混合する段階；及び(ｂ)水素酸に溶解された酸化剤を前記酸溶液に混合して前記水素酸でドーピングされたポリアニリンを合成する段階；及び(ｃ)前記ポリアニリンを塩基で脱ドーピングする段階を含むポリアニリンの製造方法を提供する。
【００３３】
望ましくは、前記脱ドーピングされたポリアニリンは、下記一般式により表示される反復構造を有する。
【化１０】
2005272840.tif 000007
(一般式で、ｘ及びｙは、各々反復単位のキノンジイミン(quinonediimine)構造単位とフェニレンジアミン(phenylenediamine)構造単位のモル分率であって、０＜ｘ＜１、０＜ｙ＜１、ｘ＋ｙ＝１、ｎは、２以上の整数。)
【００３４】
本発明のポリアニリンの製造方法に関連して使用される前記水素酸は無機酸であって、望ましくは、塩酸、硝酸、硫酸、燐酸、ふっ化水素酸(hydrofluoric acid)、または、よう化水素酸(hydroiodic acid)のうちから選択される無機酸である。
【００３５】
また、本発明で使用される前記有機溶媒は、置換されなかったり、または、ヒドロキシル(hydroxyl)、ハロゲン(halogen)、オキシジェン(oxygen)または、カルボキシル(carboxyl)基に置換された脂肪族炭化水素、芳香族化合物または、脂環族化合物を含む。
【００３６】
さらに、本発明で使用される前記酸化剤は、過硫酸アンモニウム(ammonium  persulfate)、過酸化水素(Hydrogen  peroxide)、二酸化マンガン(manganese  dioxide)、重クロム酸カリウム(potassium  dichromate)、ヨウ素酸カリウム(potassium  iodate)、塩化第二鉄(ferric  chloride)、過マンガン酸カリウム(potassium  permanganate)、臭素酸カリウム(Potassium  bromate)、塩素酸カリウム(Potassium  chlorate)、または、これらの混合物を含む。
【００３７】
以下、添付する図面を参照して本発明をより詳しく説明する。
【発明の効果】
【００３８】
本発明により合成されたポリアニリンは、従来の方法により合成されたポリアニリンに比べて、構造的に直線性が高く、副反応により引き起こされる側鎖の生成が少ないために、溶解度が高く、電気伝導度が遥かに優れている。
【００３９】
従って、本発明により合成されたＨＣＰＡＮＩは、優れた電気伝導度によって各種の伝導性フィルム、線維、コーティング、高分子ブレンド(blend)、バッテリー電極や有機半導体に使用される。
【００４０】
また、混合物内で、本発明により合成されたＨＣＰＡＮＩの含量が低くても、電気伝導度が優れているために、透明電極や腐食防止、近赤外線の吸収、伝導性エッチングマスク膜等の特殊な用途に適合である。
【実施例】
【００４１】
本発明で製造される伝導性ポリアニリンは、アニリン単量体を酸性水溶液と有機溶媒を含む反応系に投入した後、零下４５℃から４５℃まで、多様な温度で、化学的酸化により重合される。このように合成されたポリアニリンは、塩基で処理して、エメラルディン塩基(emeraldine base, ＥＢ)状に製造する。これらＥＢ状のポリアニリンは、下記の一般式の構造を有する。
【化１１】
2005272840.tif 000008
(一般式で、ｘ及びｙは、各々反復単位のキノンジイミン(quinonediimine)構造単位とフェニレンジアミン(phenylenediamine)構造単位のモル分率であって、０ < x < １、０ < y < １、x + y = １、ｎは、２以上の整数。)
【００４２】
本発明により合成された前記ＥＢ状のポリアニリンは、従来の方法により製造されたポリアニリンに比べて、電気伝導度が最大１００倍以上向上された。以下、本明細書では、他の言及のない限り、本発明により合成されたＥＢ状の高伝導性のポリアニリンは、ＨＣＰＡＮＩと称して、従来の方法により製造されたＥＢ状のポリアニリンは、ＰＡＮＩと称する。
【００４３】
ＰＡＮＩ（従来の方法によって製造されたＥＢ状のポリアニリン）は、前記一般式で、ｘ＝ｙ＝０.５程度の酸化状態だけが明示されているだけてあって、その微細構造が明らかに知られていない。ところが、本発明で合成される電気伝導度の優れたＨＣＰＡＮＩは、従来のＰＡＮＩに比べて、明らかに異なる化学的微細構造を有するが、本発明で合成されたＨＣＰＡＮＩと従来の方法により合成されたＰＡＮＩの化学的構造の差異点を図面を参照して説明する。
【００４４】
図１は、本発明により合成されたポリアニリンの微細構造を述べるために、ポリアニリンの反復単位を概略的に示した化学式であって、図２は、本発明の望ましい実施例により合成された電気伝導度の優れたポリアニリン(ＨＣＰＡＮＩ)の13Ｃ  ＣＰＭＡＳ(Cross  Polarization/Magic  Angle  Spinning)ＮＭＲ分析による スペクトルを示したものであり、図３は、従来の方法により合成されたポリアニリン(ＰＡＮＩ)の13Ｃ  ＣＰＭＡＳ  ＮＭＲ分析によるスペクトルを示したものである。
【００４５】
図２に示したように、本発明の望ましい実施例により合成された ＨＣＰＡＮＩは、13Ｃ  ＣＰＭＡＳ  ＮＭＲスペクトルで、化学シフト約１４０ｐｐｍを中心に２つの明らかに分離されたピークを有する。すなわち、本発明により合成されたＨＣＰＡＮＩは、化学シフト１４０ｐｐｍの近隣の約１３８ｐｐｍの周辺のピーク(I138)と１４３ｐｐｍ(I143)のピークの２つの、明らかに区別されるピークを有する。これに比べて、図３に示したように、従来の方法により合成されたＰＡＮＩは、13Ｃ  ＣＰＭＡＳ  ＮＭＲスペクトルで、化学シフト１４０ｐｐｍの周辺で識別が不可能な多数のピークを有する。
【００４６】
ラグナサン(Raghunathan)等の研究によると、ＥＢ状で合成されたポリアニリン(ＰＡＮＩ)の13Ｃ  ＣＰＭＡＳ  ＮＭＲスペクトル分析で観察される１４０ｐｐｍの周辺のピーク(I138ｐｐｍとI143ｐｐｍ)は、図１に示しているＥＢ状のポリアニリンの反復単位のうち、キノイドリング(quinoid  ring)の水素に連結された炭素(protonated  carbon)に当たるピークである(Reghunathan  et  al．，Synth．Met．18，39-47，1996；Yasuda  et  al．，Synth．Met．61，239-245，1993)。
【００４７】
ところで、図３に示したように、従来の方法により合成されたＰＡＮＩは、13Ｃ  ＣＰＭＡＳ  ＮＭＲスペクトルで、化学シフト１４０ｐｐｍの周辺で、多数の小さいピーク等が集まっている特定のピークの確認がし辛い。一方、本発明の望ましい実施例により合成されたＨＣＰＡＮＩは、図２に示したように、１４０ｐｐｍの周辺で明らかに区分される２つのピークが観察される。
【００４８】
特に、本発明により合成されたＨＣＰＡＮＩは、13Ｃ  ＣＰＭＡＳ  ＮＭＲスペクトル分析の結果、１４０ｐｐｍの周辺で形成された２つのピークの強度のうち、化学シフト約１３８ｐｐｍの周辺で形成されたピークの強度(I138)が約１４３ｐｐｍの周辺で形成されたピークの強度(I143)に比べて、より大きいことが確認された(I138＞I143)。本発明でこれらピーク間のこの関係は、合成されたＨＣＰＡＮＩの電気伝導度に関連して従来と区分される特徴のうちの１つである。
【００４９】
本発明により合成されたＨＣＰＡＮＩの  13Ｃ  ＣＰＭＡＳ  ＮＭＲスペクトル分析で、１４０ｐｐｍの周辺のピークが明らかに区分される、確認可能のピークに区分されるのは、合成された固体状のＨＣＰＡＮＩの反復構造を示した図１を参照すると、キノイドリングは、イミン(imine)結合により回転不可能であって、直線ではない−Ｎ＝結合の屈曲ができるからである。従って、図１に示したキノイドリングに形成された４つのＣ４炭素のうち、メタ炭素等の間の同等性(equivalence)が見えなくなるからである。結局、本発明で合成されたＨＣＰＡＮＩは、前記一般式で表現したポリアニリンの理想的構造に相当近接したものに解析される。
【００５０】
これに比べて、従来のＰＡＮＩは、キノイドリングに欠陥(defect)等ができるので、前記一般式の構造とは異なる構造を有し、従って、13Ｃ  ＣＰＭＡＳ  ＮＭＲスペクトル分析で、小さいピーク等が多数複雑に集まっていて確認がし辛い。
【００５１】
実際に、ウェイ(Wei)等は、キノイドリングに、下記化学式のようにアニリン単量体のマイケル付加(Michael  addition)反応が起きる可能があることを報告しているので、従来の方法により合成されたＰＡＮＩは、本発明で合成されたＨＣＰＡＮＩとは異なる構造を有する可能性を高める。
【化１２】
2005272840.tif 000009
【００５２】
また、本発明により合成されたＨＣＰＡＮＩは、13Ｃ  ＣＰＭＡＳ  ＮＭＲスペクトルで、化学シフト約１２３ｐｐｍ及び約１５８ｐｐｍで各々、少なくとも１つの単一ピークを有する(図２)。一方、従来の方法により合成されたＰＡＮＩは、13Ｃ  ＣＰＭＡＳ  ＮＭＲスペクトルで、化学シフト約１２３ｐｐｍ及び約１５８ｐｐｍの近隣で、２つ以上の確認不可能のピークを有する(図３)。
【００５３】
13Ｃ  ＣＰＭＡＳ  ＮＭＲスペクトル分析から、１２３ｐｐｍの周辺で形成された単一ピークは、図１に示したポリアニリンの反復単位のうち、内部回転がどれほどは可能なベンゼノイドリング(フェニレンジアミン構造単位)の炭素Ｃ１とＣ２から形成されたものである。従って、本発明によるＨＣＰＡＮＩは、13Ｃ  ＣＰＭＡＳ  ＮＭＲスペクトルで、化学シフト約１２３ｐｐｍの周辺で、単一ピークを有すると言うことは、ベンゼノイドリングの炭素Ｃ１とＣ２が同等性を有することを意味して、一方、従来の方法によるＰＡＮＩが13Ｃ  ＣＰＭＡＳ  ＮＭＲスペクトルで、化学シフト約１２３ｐｐｍの近隣から分離された多数のピークを有すると言うことは、ベンゼノイドリングの炭素間の同等性がないことを意味する。
【００５４】
ヤスダ(Yasuda)等の研究によると、従来の化学的酸化方法で、通常的に使用されている過硫酸アンモニウムの代わりに、ＦｅＣｌ3を使用してＣａＯ等(Cao  et  al．Polymer，30，2305，1989)の方法で、ポリアニリン重合を試した(Yasuda  et  al．，Synth．Met．61，239-245，1993)。ところが、ヤスダ等により合成された固体粉末試料でも13Ｃ  ＣＰＭＡＳ  ＮＭＲスペクトルで、化学シフト約１３８ｐｐｍの周辺のピークは分離されなく、小さいピーク等が多数集まって形成されて、その強度も１４３ｐｐｍの周辺のピークに比べて低く示された。
【００５５】
さらに、13Ｃ  ＣＰＭＡＳ  ＮＭＲスペクトル分析において、従来のＰＡＮＩは、約１３８ｐｐｍの周辺での多数の小さいピーク等によって確認が難しく、その強度が約１４３ｐｐｍの周辺のピークより弱い。一方、本発明により合成されたＨＣＰＡＮＩは、約１４０ｐｐｍの周辺で明らかに区分される２つ以上のピークで確認できる。すなわち、本発明により合成されたＨＣＰＡＮＩは、ポリアニリンの反復単位のうち、キノイドリングに形成された炭素に欠陥等がほとんどないだけではなく、アニリン単量体等も重合時、ほとんどパラの位置に連結される。このような微細構造の差異点によって本発明のＨＣＰＡＮＩは、従来のＰＡＮＩに比べて、高い電気伝導度を有する。
【００５６】
一方、本発明により合成されたＨＣＰＡＮＩは、ＰＡＳ分析でも注目すべきのスペクトルの形態を有することが確認された。
【００５７】
図４及び図５は、ポリアニリンのように扱い難い高分子粉末の赤外線スペクトルを得るが、適合な光音響分光法(photoacoustic  spectroscopy)(ＰＡＳ)測定の結果を示したものであって、図４は、本発明の望ましい実施例により合成された電気伝導度の優れた粉末状のポリアニリン(ＨＣＰＡＮＩ)のＰＡＳ分析によるスペクトルを示したものであり、図５は、従来の方法により合成された粉末状のポリアニリン(ＰＡＮＩ)のＰＡＳ分析の結果によるスペクトルを示したものである。
【００５８】
一般的に、ＰＡＳ分析の結果は、他の方法に比べて吸光度が試料の表面形態(morphology)に少し影響を受けるのみ、光度測定法(photometry)にはほとんど関係ないと知られている。図４及び図５の分析の結果は、各々ＨＣＰＡＮＩとＰＡＮＩの粉末状と測定の条件を同一な方法で処理して、赤外線の吸光度を定量的に比較した。
【００５９】
図４及び図５の赤外線の吸収ピークのうち、波長１５００ｃm-1の周辺のピークは、図１に示したポリアニリンの反復構造のうち、ベンゼノイドリング(１５０８ｃm -1)とキノイドリング(１５９３ｃm -1)のリングの伸縮振動(ring stretching vibration)から由来するが、本発明により合成されたＨＣＰＡＮＩ粉末と、従来の方法により合成されたＰＡＮＩのピークの形態が相互に異なる。
【００６０】
すなわち、図４に示したように、ＨＣＰＡＮＩの場合には、波長約１４９６ｃm-1の周辺のピークの強度(I1496)が波長約１５０８ｃm-1の周辺のピークの強度(I1508)より弱い(I1496/I1508＜１)。一方、図５に示したように、ＰＡＮＩの場合には、波長約１５００ｃm-1の周辺のピークの強度は波長約１５１２ｃm-1の周辺のピークの強度より強い。
【００６１】
本発明の実施例を通じた確認によると、ＰＡＳスペクトルで波長約１４９６ｃm-1の周辺のピークの強度(I1496)と波長約１５０８ｃm-1の周辺のピークの強度(I1508)間の比率が電気伝導度と密接な関連があって、高い伝導度を得るのに重要な構造的差であることが確認された。すなわち、本発明により合成されたＨＣＰＡＮＩは、全てI1496/I1508の値が１を超えなく、その値が小さいほど電気伝導度は増加した。
【００６２】
一方、フクカワ(Fukukawa)等の研究によると、ポリアニリンのＰＡＳ分析で、８３３ｃm-1の周辺のピークは、ポリアニリンの反復単位のうち、パラに位置へと分散されたベンゼンリングから由来する(Fukukawa et al, Macromalecules, 21, 1297-1305, 1988)。
【００６３】
本発明で確認されたことによると、波長約８３３ｃm-1の周辺のピーク、すなわち、波長約８３３ｃm-1ないし約７６０ｃm-1の範囲の赤外線の吸着ピークの強度または、合成された高分子の電気伝導度と密接な関連があることが確認された。つまり、各々の試料に対する相対的な赤外線の吸光度を比較するために、波長約１５００ｃm-1の周辺、すなわち、波長約１５３５ｃm-1ないし１４７５ｃm-1の範囲の赤外線の吸着ピークの強度(I1500)を内部標準として、波長約８３３ｃm-1の周辺のピーク、波長約８７５ｃm-1ないし７６０ｃm-1の範囲の赤外線の吸着ピークの強度(I833)の相対的な吸光度を比較すると、本発明の一実施例により合成されたＨＣＰＡＮＩは、I833/I1500の値が６.３であることに比べて、従来のＰＡＮＩは２.７に過ぎない。
【００６４】
このような事実は、本発明で合成されたＨＣＰＡＮＩにおいて、アニリン単量体のオルソカップリングが従来のＰＡＮＩに比べて相対的に大変小さいことを意味するが、これは、前述したような13Ｃ  ＣＰＭＡＳ  ＮＭＲスペクトル分析の結果とは一致する。本発明の他の実施例により合成されたＨＣＰＡＮＩは、全てI833/I1500の値が３.５を超えることが確認された。
【００６５】
また、本発明により合成されたＨＣＰＡＮＩは、Ｒａｍａｎ分光分析においても、特徴的なスペクトルの形態を有することが確認された。図６及び図７は、各々本発明の望ましい実施例により合成された電気伝導度の優れたポリアニリン(ＨＣＰＡＮＩ)のＲｏｍａｎ分光分析によるスペクトルと、従来の方法により合成されたポリアニリン(ＰＡＮＩ)のＲｏｍａｎ分光分析によるスペクトルを示している。
【００６６】
図示したように、本発明により合成されたＨＣＰＡＮＩと従来のＰＡＮＩは、相互に明らかに区分される化学的微細構造を有している。すなわち、ラスカ(Laska)等が報告したＥＢの特徴的なピークである波長約１３７６ｃm-1の周辺のピークの強度(Laska  et  al．，Synth．Met．75，69-74，1995)が本発明のＨＣＰＡＮＩと従来のＰＡＮＩの間で明らかに差を見せている。
【００６７】
より具体的に察すると、吸光度が励起ライン(excitation  line)とは関係のないことと知られている１１２８-１２０５ｃm-1の周辺のプレーンブレンディング(plane  blending)のＣ-Ｈ振動の面積の強度(I1128-1205)を内部の標準に、１３４６-１３９８ｃm-1の周辺のプレーンブレンディングのＣ-Ｈ振動の面積の強度(I1346-1398)を比較した相対的な吸光度(I1346-1398/I1128-1205)は、望ましくは、０.６を超過して、この値と電気伝導度とは密接な関連があることが確認された。
【００６８】
さらに、図８ないし図１０（Ｂ）に示したように、本発明により合成されたＨＣＰＡＮＩは、従来のＰＡＮＩに比べて、大変特徴的な微細化学構造を有している。図８は、本発明により合成されたポリアニリンをｔ(tert)-ブトキシカルボニル(ｔ-ＢＯＣ)に置換した後、溶液状の13Ｃ  ＮＭＲ分析によるスペクトルを示したものであって(ＨＣＰＡＮＩ-ｔＢＯＣ)、図９は、アルドリッチ(Aldrich)社から購入したポリアニリンをｔ-ＢＯＣに置換した後、溶液状の13Ｃ  ＮＭＲ分析によるスペクトルを示したものであり(ＡＬＤ-ＰＡＮＩ-ｔＢＯＣ)、図１０（Ａ）及び図１０（Ｂ）は、各々従来の方法のより合成されたポリアニリンをｔ-ＢＯＣに置換した後、溶液状の13Ｃ  ＮＭＲ分析によるスペクトルを示したものである(ＰＡＮＩ-ｔＢＯＣ)。
【００６９】
図示したように、本発明により合成されたＨＣＰＡＮＩは、商業的に入手できたり、従来の方法により合成されたＰＡＮＩに比べて、溶液状の13Ｃ  ＮＭＲスペクトルの特徴的なピークの形態を有しているが、これは、ＨＣＰＡＮＩの、明らかに区別される微細化学的構造的差と密接な関連がある。本発明では、このような微細化学的構造の確認のために、ＣＤＣl3のような汎用有機ＮＭＲ溶媒に対する溶解性が増加できるように各々合成されたＥＢ状のポリアニリンをｔ(tert)-ブトキシカルボニル(ｔ-ＢＯＣ)に置換した。図面では、各々本発明により合成されたポリアニリン、アルドリッチ社から購入したポリアニリン及び従来の方法により合成されたポリアニリン誘導体に対して各々ＨＣＰＡＮＩ-ｔＢＯＣ、ＡＬＤ-ＰＡＮＩ-ｔＢＯＣ、及びＰＡＮＩ-ｔＢＯＣとに述べている。
【００７０】
本発明により製造されたＨＣＰＡＮＩ-ｔＢＯＣは、溶液状の13Ｃ  ＮＭＲスペクトルで、従来のＡＬＤ-ＰＡＮＩ-ｔＢＯＣとＰＡＮＩ-ｔＢＯＣとに比べて、特徴的なピークの形態を有しているが、これは、本発明のＨＣＰＡＮＩが従来のＰＡＮＩとは異なる微細化学的構造を有することを意味する。
【００７１】
先ず、本発明のＨＣＰＡＮＩ-ｔＢＯＣは、溶液状の13Ｃ  ＮＭＲスペクトルで、化学シフト約１３９.５ｐｐｍないし約１６０ｐｐｍの間に、４つの識別可能な重要ピークを有している。一方、商業的に入手したＡＬＤ-ＰＡＮＩ-ｔＢＯＣ及び従来のＰＡＮＩ-ｔＢＯＣは、溶液状の13Ｃ  ＮＭＲスペクトルの前記化学シフト範囲内で、より多い確認不可能または、不規則的なピークを見せている。溶液状の13Ｃ  ＮＭＲスペクトルで、化学シフト約１３９.５ｐｐｍないし約１６０ｐｐｍの間のピーク等は、パラの位置に結合されたポリアニリンに相応する。従って、本発明のＨＣＰＡＮＩは、パラの位置を通じて主に連結されており、従来のＰＡＮＩに比べて、大変改善された直線性を有していることが確認された。
【００７２】
また、本発明により製造されたＨＣＰＡＮＩ-ｔＢＯＣは、溶液状の13Ｃ  ＮＭＲスペクトルで、化学シフト約１１０ｐｐｍ未満と、化学シフト約１３０ｐｐｍないし約１３５ｐｐｍの間に、識別可能なピークが示されない。溶液状の13Ｃ  ＮＭＲスペクトルで、化学シフト約１１０ｐｐｍ未満と、化学シフト約１３０ｐｐｍないし約１３５ｐｐｍの間に示されたピーク等は、メタの位置に連結されたポリアニリンまたは、他の側鎖が形成されたポリアニリンと関連がある。結局、本発明により合成されたＨＣＰＡＮＩは、側鎖が形成されなかったり、ほとんどないと言うことが確認された。
【００７３】
また、本発明のＨＣＰＡＮＩ-ｔＢＯＣは、溶液状の13Ｃ  ＮＭＲスペクトルで、化学シフト約１４９ｐｐｍないし約１５２ｐｐｍの間に、大変弱いまたは、無視するほどのピークを見せている。つまり、ＨＣＰＡＮＩ-ｔＢＯＣは、溶液状の13Ｃ  ＮＭＲスペクトルで、前記化学シフトの範囲内で、識別できるピークが見えない。一方、ＡＬＤ-ＰＡＮＩ-ｔＢＯＣまたは、ＰＡＮＩ-ｔＢＯＣの場合、前記化学シフト範囲で、識別できるピークが見える。溶液状の13Ｃ  ＮＭＲスペクトルで、化学シフト約１４９ｐｐｍないし約１５２ｐｐｍの間のピーク等は、側鎖を有するポリアニリンを形成する副反応(side  reactions)と密接な関連がある。
【００７４】
さらに、本発明のＨＣＰＡＮＩ-ｔＢＯＣは、溶液状の13Ｃ  ＮＭＲスペクトルで、化学シフト約１１７ｐｐｍないし約１３９ｐｐｍの間に、１０個以下のピークを有する。一方、従来のＰＡＮＩ-ｔＢＯＣは、溶液状の13Ｃ  ＮＭＲスペクトルの、この化学シフト範囲内で、少なくとも１３個のピークを有して、ＡＬＤ-ＰＡＮＩ-ｔＢＯＣの場合、それよりは多いピークが見える。溶液状の13Ｃ  ＮＭＲスペクトルで、化学シフト約１１７ｐｐｍないし約１３９ｐｐｍの間のピーク等は、ポリアニリンの反復単位のうち、ベンゼノイドリング及びキノイドリングの水素と結合している炭素に相応する。従って、本発明によるＨＣＰＡＮＩ-ｔＢＯＣは、ベンゼノイドリング及びキノイドリングの水素と結合している炭素に連関された化学シフトに対応して１０個以下のピークを有することを特徴とする。
【００７５】
また、本発明のＨＣＰＡＮＩ-ｔＢＯＣは、溶液状の13Ｃ  ＮＭＲスペクトルで、化学シフト約１２３ｐｐｍないし約１２４ｐｐｍの間に、大変弱いまたは、無視するほどのピークを有する。すなわち、ＨＣＰＡＮＩ-ｔＢＯＣの場合、溶液状の13Ｃ  ＮＭＲスペクトルで、化学シフト約１２３ｐｐｍないし約１２４ｐｐｍの間に形成されたピークの強度は、化学シフト約１２５ｐｐｍで形成されたピークの強度の１/５以下である。一方、ＨＣＰＡＮＩ-ｔＢＯＣの場合、溶液状の13Ｃ  ＮＭＲスペクトルで、化学シフト約１２３ｐｐｍないし約１２４ｐｐｍの間に見えるピークの強度は、溶液状の13Ｃ  ＮＭＲスペクトルで、約１２４ｐｐｍでのピークの強度に、ほとんど匹敵したり、少し低い。さらに、本発明のＨＣＰＡＮＩ-ｔＢＯＣの場合、溶液状の13Ｃ  ＮＭＲスペクトルで、化学シフト約１３６ｐｐｍ及び約１３８ｐｐｍで形成されたピーク各々の中心から１ｐｐｍ以下の距離で、２つ以下のサイドピークを有することを特徴とする。
【００７６】
一方、本発明では、電気的伝導度が大変改善されたポリアニリンを合成するための方法を提供する。本発明のＨＣＰＡＮＩは、酸溶液に溶解されたアニリン単量体を有機溶媒に混合してアニリン混合溶液を製造し、水素酸に溶解された酸化剤を前記アニリン混合溶液に添加して水素酸でドーピングされたアニリン高分子を合成することによって製造される。場合によって、前記ドーピングされたアニリン高分子は、塩基を使用して脱ドーピングされる。
【００７７】
本発明で使用される前記酸は、望ましくは、水素酸であって、より望ましくは、無機酸である。例えば、塩酸、硝酸、硫酸、燐酸、フッ化水素酸、ヨウ化水素酸等の無機酸であって、望ましくは、塩酸、硝酸、硫酸または、燐酸を含む。
【００７８】
重合段階で使用される水素酸は、望ましくは、無機酸である。前記無機酸は、塩酸、硝酸、硫酸、燐酸、フッ化水素酸、ヨウ化水素酸で構成されるグループから選択される。一方、前記水素酸は、望ましくは、有機酸であって、本発明に関連して使用される有機酸としては、脂肪族スルホン酸、芳香族(aryl)スルホン酸、ハロゲン化スルホン酸または、脂肪族カルボキシル酸である。望ましくは、前記有機酸は、メチルスルホン酸のようなアルキルスルホン酸、パラ-トルエンスルホン酸、ドデシルベンゼンスルホン酸、アントラキノン (anthraoquinone)-２-スルホン酸、５-スルホンサリチル酸または、カンフルスルホン酸のような芳香族または、アリールスルホン酸、クロロ化スルホン酸、トリフルオロ(trifluoro)スルホン酸のようなハロゲン化スルホン酸を含む。特に、前記有機酸は、塩酸、硝酸、硫酸または、燐酸のような無機酸である。
【００７９】
また、本発明で使用される前記有機溶媒は、置換されなかったり、または、ヒドロキシ、ハロゲン、酸素または、カルボキシル基に置換された芳香族炭化水素、置換されなかったり、または、ヘテロアトム(heteroatom)に置換された脂環族溶媒または、芳香族溶媒を含む。具体的に、前記有機溶媒は、ペンタクロロエタン(pentachloro  ethane)、1,1,2,2-テトラクロロエタン(tetrachloro  ethane)、トリクロロエタン(trichloro  ethane)、トリクロロエチレン(trichloro  ethylene)、ジクロロメタン(dichloro  methane)、クロロホルム(chloroform)、エチルブロマイド(ethyl  bromide)、塩化エチル(ethyl  chloride)、ジクロロプロパン(dichloro  propane)、トリクロロエタン(trichloro  ethane)のような脂肪族ハライド(halide)；イソプロピルアルコール(isopropyl  alcohol)、２-メトキシエタノール(methoxy  ethanol)、２-ブトキシエタノール(butoxy  ethanol)、１-ブタノール(butanol)、１-ペンタノール(pentanol)、イソブタノール(iso-butanol)、ヘキサノール(hexanol)(例えば、エチルヘキサノール)、オクタノール(octanol)(例えば、１-オクタノール)、ドデカノール(dodecanol)または、シクロヘキサノール(cyclohexanol)のようなアルコールを含む。また、前記有機溶媒は、例えば、1,4-ジオキサン(dioxane)、ジクロロエチルエーテル(dichloro  ethyl  ether)、エチレングリコール  モノエチルエーテル(ethylene  glycol  monoethyl  Ether)、ジエチレングリコール  モノエチルエーテル(diethylene  glycol  monoethyl  ether)、ジエチレングリコール  モノブチルエーテル(diethylene  Glycol  monobutyl  ether)から選択されるエーテル；例えば、４-メチル-２-ペンタノン(pentanon)または、メチルエチルケトン(methyl  ethyl  ketone)から選択されるケトン；例えば、トルエン(toluene)、キシレン(xylene)、1,2-ジクロロベンゼン(dichloro  benzene)または、ニトロベンゼン(nitrobenzene)から選択される芳香族溶媒；例えば、テトラヒドロフラン(tetrahydrofuran)のように置換されなかったり、窒素または、酸素に置換された脂環族化合物；または、Ｎ-メチル-2-ピロリドン(pyrollidone)、ジメチルスルホキシド(dimethyl  sulfoxide)、Ｎ,Ｎ-ジメチルホルムアミド(dimethylformamide)、または、これらの化合物等を含む。
【００８０】
一方、本発明で使用される前記酸化剤は、過硫酸アンモニウム、過酸化水素、 二酸化マンガン、重クロム酸カリウム、ヨウ素酸カリウム、塩化第二鉄、過マンガン酸カリウム、臭素酸カリウム、塩素酸カリウムまたは、これらの化合物を含む。望ましくは、前記酸化剤は、過硫酸アンモニウム、過酸化水素または、二酸化マンガンである。また、ポリアニリンを脱ドーピングさせるのに使用される塩基は、水酸化アンモニウム(ammonium hydroxide)または、その等価物である。
【００８１】
さらに、本発明による重合段階は、-４５℃ないし４５℃の間の温度で行われて、望ましくは、-４５℃ないし５℃であって、より望ましくは、-４０℃ないし５℃の間の温度で、水素酸に溶解された酸化剤をアニリン混合溶液と反応させることによって行われる。
【００８２】
下記例証的実施例により本発明の望ましい様態をより詳しく説明する。
［実施例］
【００８３】
＜電気伝導度の測定＞
【００８４】
電気伝導度は、通常の４ラインプローブ法(４line probe method)により常温で相対湿度５０％条件で測定した。金線(gold wire)電極の接触時、腐食防止のために、カーボンペースト(carbon paste)を使用して、一般的に、厚さ１−１００μm程度のフィルム型試験片(厚さｔ、幅ｗ)から電流(ｉ)、電圧(Ｖ)、２つの外側の電極と２つの内側の電極間の距離(l)に対する伝導度をケースレー(Keithley)伝導度測定装置を利用して測定した。
【００８５】
伝導度は、下記式を利用して計算して、伝導度の単位は、Siemen/cmまたは、S/cmにした。試験片の伝導度の均一性の可否を確認するために、標準４ポイントプローブ(standard ４ point probe)であるファンデルポー(Van der Pauw)の方法により測定して、結果的に５％以下で一致した。
【数１】
2005272840.tif 000010
【００８６】
一般的に、ポリアニリンの電気伝導度には、いろいろの変数が関与すると知られているが、本発明では、高い伝導度を見せる実験条件としてカンフルスルホン酸(ＣＳＡ)を１：２当量比で使用してメタクレゾールに溶解させて、フィルムを製造した後に測定したり、反応基から得た粉末自体をペレット(pellet)にして測定した。
［実施例１］
【００８７】
高伝導性ポリアニリン(ＨＣＰＡＮＩ)の製造
【００８８】
本実施例では、ＨＣＰＡＮＩ(エメラルディン塩基、ＥＢ)を製造した。先ず、蒸留精製したアニリン１００ｍLを、１M  ＨＣl  溶液６Ｌにゆっくりと添加した後、クロロホルム４Ｌを前記溶液に混合した。前記混合溶液に温度を-３０℃に維持して、過硫酸アンモニウム((ＮＨ4)2Ｓ2Ｏ8)５６ｇが、１Ｍ  ＨＣｌ  溶液２Ｌに溶解されている溶液を前記混合溶液に４０分の間、ゆっくりとかき回しながら滴加した。３時間後、反応が完了されて得た沈殿物をろ過紙に濾した後、１Ｍ  水酸化アンモニウム(ＮＨ4ＯＨ)１Ｌ溶液で洗浄した。沈殿物を０.１Ｍ  水酸化アンモニウム５Ｌ溶液に移した後、２０時間の間、攪拌した後ろ過して、真空ポンプで４８時間乾燥してポリアニリンエメラルディン塩基(ＥＢ)１.５ｇを得ることができた。
【００８９】
合成された高分子は、赤外線分光器により振動吸収バンドが典型的なキノイド作用基の１５９０ｃm-1  、ベンゼノイド作用基の１４９５ｃm-1  、Ｃ-Ｈ芳香族の伸縮振動の結果の３０１０ｃm-1で示されて、溶液状の核磁気共鳴器による13Ｃ  ＮＭＲスペクトル分析に、芳香族炭素の化学シフトが各々約１３７ｐｐｍ及び約１４１ｐｐｍで、特徴的なピークが示されることによって、ポリアニリンの合成が確認された。
［実施例２−４］
【００９０】
アニリン混合溶液と 過硫酸アンモニウムの反応温度を各々０℃、-１０℃及び-２０℃に維持して、反応時間を２、４、６時間持続したことを除いては、実施例１の方法と手続きを繰り返した。合成された化合物に対して各々紫外線分光器及び核磁気共鳴分析によりエメラルディン塩基状のポリアニリン合成が確認された。
［比較例１］
【００９１】
本比較例では、従来の方法によりＰＡＮＩ(エメラルディン塩基、ＥＢ)を製造した。先ず、蒸留精製したアニリン１０ｍＬと１Ｍ  ＨＣｌ溶液６００ｍＬを三角プラスチックに注入した。続いて、０℃で過硫酸アンモニウム((ＮＨ4)2Ｓ2Ｏ8)５.６ｇが溶解されている１Ｍ  ＨＣｌ  溶液２００ｍＬを１５分間、ゆっくりとかき回しながら、前記三角プラスチックに滴加した。２時間後に得た沈殿物をろ過紙に濾した後、１Ｍ  水酸化アンモニウム(ＮＨ4ＯＨ)１００ｍＬ溶液で洗浄した。沈殿物を０.１Ｍ  水酸化アンモニウム５００ｍＬ溶液に移して、２０時間の間、攪拌した後ろ過して、真空ポンプで４８時間乾燥してポリアニリンエメラルディン塩基(ＥＢ)１.５ｇを得ることができた。
【００９２】
合成された高分子は、赤外線分光機及び核磁気共鳴分析によりエメラルディン塩基状のポリアニリン(ＰＡＮＩ)の合成が確認された。
［比較例２−４］
【００９３】
アニリンと過硫酸アンモニウムの反応温度を各々-５℃、-１０℃、-１５℃に維持して、３ＭＬｉＣｌ塩を添加して反応時間を各々４、１０、１７時間に延長したことを除いては、前記比較例１と同じ手続きと方法を繰り返した。合成された化合物は、各々紫外線分光器及び核磁気共鳴分析によりエメラルディン塩基状のポリアニリンの合成が確認された。
［実施例５］
【００９４】
合成されたポリアニリンの固有粘度の測定
【００９５】
本実施例では、前記実施例１ないし実施例４により合成されたエメラルディン塩基状のＨＣＰＡＮＩ塩と、前記比較例１ないし比較例４で各々合成されたエメラルディン塩基状のＰＡＮＩ塩を脱ドーピング(dedoping)させて、各々濃い硫酸に溶解した後、３０℃で固有粘度(intrinsic  viscosity)を測定した。各々の高分子物質に対する固有粘度は、下記表１に示されている。測定された固有粘度から合成された物質が、全て高分子物質であることが確認された。
［実施例６］
【００９６】
合成されたポリアニリンの光学的特性の測定
【００９７】
前記実施例１で合成された固体粉末ＨＣＰＡＮＩ試料と前記比較例１で合成された固体粉末ＰＡＮＩ試料に対して各々13Ｃ  ＣＰＭＡＳ、ＰＡＳ、Ｒａｍａｎ分光分析実験を行った。13Ｃ  ＣＰＭＡＳ核磁気共鳴スペクトルは、１００.６ＭＨｚ、スピニングレート(spinning  rate)７ＫＨｚで、ブルカー(Bruker)ＮＭＲ機器から得て、テトラメチルシラン(tetramethyl  silane：ＴＭＳ)を標準に使用した。ＰＡＳスペクトルを測定するためのＩＲ機器は、マグナ(magna)５５０ＰＡＳ探知器(detector)を使用してヘリウムガスを還流させながら測定した。Ｒａｍａｎスペクトルは、ＲＦＳ-１００Ｓ、ブルカー機器を使用して、波長１.０８μｍ、レーザーの強度は、１０ｍＷ条件で測定した。
【００９８】
ＨＣＰＡＮＩに対する13Ｃ  ＣＰＭＡＳ分析の結果は、図２に示しており、ＰＡＮＩに対する13Ｃ  ＣＰＭＡＳ分析の結果は、図３に示している。ＨＣＰＡＮＩに対するＰＡＳ分析の結果は、図４に示しており、ＰＡＮＩに対するＰＡＳ分析の結果は、図５に示している。一方、ＨＣＰＡＮＩに対するＲａｍａｎ分析の結果は、図６に示しており、ＰＡＮＩに対するＲａｍａｎ分析の結果は、図７に示している。
【００９９】
これらの結果から、前記実施例１により合成されたＨＣＰＡＮＩは、13Ｃ  ＣＰＭＡＳ  スペクトルで、１４０ｐｐｍの周辺のピーク、すなわち、１３８ｐｐｍの周辺のピークと、１４３ｐｐｍの周辺のピークが明らかに区分されて、１４３ｐｐｍの周辺のピークの強度(I143)＜１３８ｐｐｍの周辺のピークの強度(I138)を満足している。また、１２３ｐｐｍと１５８ｐｐｍで各々単一ピークを有していることが確認された。
【０１００】
ＰＡＳ結果も、Ｉ1496/Ｉ1508＜１.０、Ｉ875-760/Ｉ1535-1475＞３.５を満足している。また、Ｒａｍａｎスペクトルでも、１３７６ｃm-1  の周辺のピークの強度(I1345-1398)が１１２８ｃm-1ないし１２０５ｃm-1  の周辺のピークの強度(I1128-1205)を基準に、従来のＰＡＮＩは、０.５を超過することができないが、本発明の望ましい実施例により合成されたＨＣＰＡＮＩは、０.６を超過したことが確認された。
［実施例７］
【０１０１】
合成されたポリアニリンの光学的特性の測定
【０１０２】
本実施例では、前記実施例２ないし実施例４により各々合成されたＨＣＰＡＮＩ塩を脱ドーピングさせた後に得たＥＢ粒子状のＨＣＰＡＮＩと、前記比較例２ないし比較例４により各々合成されたＰＡＮＩ塩を脱ドーピングさせた後に得たＥＢ粒子状のＰＡＮＩに対して、各々  13Ｃ  ＣＰＭＡＳ、ＰＡＳ、Ｒａｍａｎ分光分析実験を行った。13Ｃ  ＣＰＭＡＳ分析の結果から測定されたI138/I143の比率、ＰＡＳにより計算されたＩ1508/Ｉ1496比率、Ｉ875-760/Ｉ1535-1475比率及びＲａｍａｎ分析の結果から計算されたI1345-1398/I1128-1205比率は、下記表１に示されている。
［実施例８］
溶液状のＮＭＲ測定
【０１０３】
本実施例では、前記実施例２で合成されたＨＣＰＡＮＩ，比較例１で合成されたＰＡＮＩと商業的に入手できるポリアニリン粉末に対してＮＭＲ分析を行った。実施例１のＨＣＰＡＮＩ塩、比較例１のＰＡＮＩ塩が脱ドーピングされ、エメラルディン塩基状の粉末を得た。この２種類のエメラルディン塩基粉末及び商業的に入手できるポリアニリン粉末(Aldrich、分子量Mw＝１０、０００以下「Ａｌｄ-ＰＡＮＩ」と称する)がｔ(tert)-ブトキシカルボニル(ｔ-ＢＯＣ)に置換され、溶液状のＮＭＲ分析(13Ｃ  ＮＭＲ、Jeol  ＹＨ４００)で、それらの構造が確認できるように溶解度を増加させた。
【０１０４】
ＨＣＰＡＮＩ、ＰＡＮＩ及びＡｌｄ-ＰＡＮＩへのｔ-ＢＯＣ基の導入は、文献に記載されたように行われた(Lee  et  al．，Macromolecules，2004，37，pp，4070-4074)。各々のポリアニリン４.０ｇとピリジン(pyridine)１３ｍＬがメチルピロリドン(methylpyrrolidone)(ＮＭＰ)１００ｍＬに添加されて、ＮＭＰ５０ｍＬに溶解されたジ-ｔ(tert)-ブチルジカルボナート(butyldcarbonate)９ｇを含む溶液が８０℃でゆっくりと添加された。混合された溶液は、３時間の間、窒素を還流させて、攪拌される生成物を得た。得た生成物は、メタノール(methanol)で洗浄して乾燥され赤茶色の粉末を得た。
【０１０５】
得た粉末は、NMRの溶媒のＣＤＣl３に溶解され、13Ｃ  ＮＭＲスペクトルを得た。図８は、本発明によりｔ-ＢＯＣに置換されたＨＣＰＡＮＩのＮＭＲ分析の結果を示しており、図９は、商業的に入手したＡｌｄ-ＰＡＮＩのＮＭＲ分析の結果を示している。図１０（Ａ）及び図１０（Ｂ）は、各々従来の方法により製造されたＰＡＮＩのＮＭＲ分析の結果を示している。
【０１０６】
図示したように、本発明のＨＣＰＡＮＩ-ｔＢＯＣは、溶液状の13Ｃ  ＮＭＲスペクトルで、化学シフト約１３９ｐｐｍないし約１６０ｐｐｍの間に、識別可能な重要なピークを示しており、化学シフト約１５０ｐｐｍで、大変弱いまたは、無視するほどのピークを有している。一方、Ａｌｄ-ＰＡＮＩ-ｔＢＯＣは、上記化学シフトの範囲内で、多数のピークを有しており、特に、化学シフト約１５０ｐｐｍの周辺で多数のピークを有している。また、ＨＣＰＡＮＩ-ｔＢＯＣの場合、溶液状の13Ｃ  ＮＭＲスペクトルで、化学シフト約１１９ｐｐｍ及び約１１６ｐｐｍで、大変弱いピークを有しているが、Ａｌｄ-ＰＡＮＩ-ｔＢＯＣの場合、溶液状の13Ｃ  ＮＭＲスペクトルで、約１１９ｐｐｍ及び約１１６ｐｐｍで、相対的に大変強いピークを有している。
【０１０７】
より具体的に、ＨＣＰＡＮＩ-ｔＢＯＣは、従来ｔ-ＢＯＣに置換されたポリアニリンと比較して、溶液状の13Ｃ  ＮＭＲスペクトルで、次のような特徴的なピークの形態を有していることが確認された。
【０１０８】
先ず、ＨＣＰＡＮＩ-ｔＢＯＣは、溶液状の13Ｃ  ＮＭＲスペクトルで、化学シフト約１３９.６ｐｐｍないし約１６０ｐｐｍの間に、４つの識別可能な重要ピークを有している。また、ＨＣＰＡＮＩ-ｔＢＯＣは、溶液状の13Ｃ  ＮＭＲスペクトルで、化学シフト約１１０ｐｐｍ未満及び化学シフト約１３０ｐｐｍないし約１３５ｐｐｍの間に、識別可能なピークを有しない。さらに、溶液状の13Ｃ  ＮＭＲスペクトルで、化学シフト約１４９ｐｐｍ及び約１５２ｐｐｍの間に、大変弱いまたは、無視するほどのピークを有している。
【０１０９】
なお、ｔ-ＢＯＣに置換されたＨＣＰＡＮＩは、ポリアニリンの反復単位のベンゼノイドリング及びキノイドリングの水素に結合された炭素と連関されている化学シフト(約１１７ｐｐｍないし約１３９ｐｐｍ)の範囲内で、１０個以下のピークを有している。また、ＨＣＰＡＮＩ-ｔＢＯＣは、溶液状の13Ｃ  ＮＭＲスペクトルで、化学シフト約１２３ｐｐｍないし約１２４ｐｐｍの間に形成されたピークの強度が、化学シフト約１２５ｐｐｍで形成されたピークの強度の１/５以下であることが確認された。さらに、本実施例によりＨＣＰＡＮＩ-ｔＢＯＣは、溶液状の13Ｃ  ＮＭＲスペクトルで、化学シフト約１３６ｐｐｍ及び約１３８ｐｐｍで形成された２つのピークの中心各々から１ｐｐｍ以内の距離に、２つ以下のサイドピークを有していることが確認された。
［実施例９］
【０１１０】
ポリアニリンの電気伝導度の測定
【０１１１】
本実施例では、前記実施例１ないし前記実施例４により合成されたＨＣＰＡＮＩ塩と、前記比較例１ないし比較例４により合成されたＰＡＮＩ塩をそのままペレットに製作して、前記方法により電気伝導度を測定した。前記実施例１ないし実施例４により合成されたＨＣＰＡＮＩ塩の電気伝導度は、１６-２８Ｓ/ｃｍで測定されており、前記比較例１ないし比較例４により合成されたＰＡＮＩ塩の電気伝導度は、２-５Ｓ/ｃｍで測定された。
［実施例１０］
【０１１２】
ポリアニリンの電気伝導度の測定
【０１１３】
本実施例では、前記実施例２ないし実施例４により合成されたＨＣＰＡＮＩ塩と、前記比較例２ないし比較例４により合成されたＰＡＮＩ塩を脱ドーピングした後に、電気伝導度を測定した。脱ドーピングして得たＨＣＰＡＮＩとＰＡＮＩ各々１.２３ｇに有機酸のカンフルスルホン酸(ＣＳＡ)１.５７ｇを当量比１：２の比率で混合した。続いて、混合物をメタクレゾールに２％(ｗ/ｗ)の濃度に溶解させて、２時間の間、超音波処理(sonication)により溶液を製造した。この溶液０.５ｍＬをスライドガラスにキャスティング(casting)して、５０℃で乾燥させ、厚さ０.５μｍ-０.８μｍのフィルムを製造した。各々のポリアニリンから製造されたフィルムを、３つに対して電気伝導度を測定した。各々のポリアニリンフィルムに対して測定した電気伝導度の平均値が下記表１に示されている。
【表１】
2005272840.tif 000011
【０１１４】
本発明の望ましい実施例に関して前述したが、これは、どこまでも例に過ぎなく、本発明がこれに限定されるのではない。本発明に属する技術分野の当業者には、本発明の精神を毀損しない範囲内で多様に変形と変更が可能である事実は自明であって、そのような変更と変形は、本発明の権利の範囲に属する事実は、添付する請求の範囲によって、より明らかになる。
【図面の簡単な説明】
【０１１５】
【図１】本発明により合成されたポリアニリンの微細構造を述べるために、ポリアニリンの反復単位を概略的に示した化学式である。
【図２】本発明の望ましい実施例により合成された電気伝導度の優れたポリアニリン(ＨＣＰＡＮＩ)の13Ｃ  ＣＰＭＡＳ  ＮＭＲ分析によるスペクトルを示している。
【図３】従来の方法により合成されたポリアニリン(ＰＡＮＩ)の13Ｃ  ＣＰＭＡＳ  ＮＭＲ分析によるスペクトルを示している。
【図４】本発明の望ましい実施例により合成された電気伝導度の優れたポリアニリン(ＨＣＰＡＮＩ)のＰＡＳ分析によるスペクトルを示している。
【図５】従来の方法により合成されたポリアニリン(ＰＡＮＩ)のＰＡＳ分析の結果によるスペクトルを示している。
【図６】本発明の望ましい実施例により合成された電気伝導度の優れたポリアニリン(ＨＣＰＡＮＩ)のＲａｍａｎ分光分析によるスペクトルを示している。
【図７】従来の方法により合成されたポリアニリン(ＰＡＮＩ)のＲａｍａｎ分光分析によるスペクトルを示している。
【図８】本発明の望ましい実施例により合成されたポリアニリンの溶液状の13ＣＮＭＲ分析によるスペクトルを示している。
【図９】商業的に入手できるポリアニリンの溶液状の13Ｃ  ＮＭＲ分析によるスペクトルを示している。
【図１０】（Ａ）は、従来の方法により合成されたポリアニリンの溶液状の13Ｃ  ＮＭＲ分析によるスペクトルを示している。（Ｂ）は、従来の方法により合成されたポリアニリンの溶液状の13Ｃ  ＮＭＲ分析によるスペクトルを示している。
【図１】
2005272840.tif 000018
【図２】
2005272840.tif 000019
【図３】
2005272840.tif 000020
【図４】
2005272840.tif 000021
【図５】
2005272840.tif 000022
【図６】
2005272840.tif 000023
【図７】
2005272840.tif 000024
【図８】
2005272840.tif 000025
【図９】
2005272840.tif 000026
【図１０】
2005272840.tif 000027